(57)【要約】【課題】陽極酸化膜を用いて、所望の部分の孔に導電材料を埋め込み、その他の孔に絶縁材料を埋め込むことで、短絡を起こさない電極接続の信頼性を高めた配線基板の提供を図る。【解決手段】貫通孔１２が多数形成されている多孔質金属酸化膜１１からなる基板と、前記基板の電極が配置される位置に形成されている貫通孔１２の内部を埋め込む導電材料１３と、前記導電材料１３が埋め込まれた以外の前記貫通孔１２の内部を埋め込む絶縁材料１４とを備えた配線基板１０である。【選択図】        図１
2004273480.tif 000002
【特許請求の範囲】
【請求項１】
貫通孔が多数形成されている多孔質金属酸化膜からなる基板と、
前記基板の電極が配置される位置に形成されている貫通孔の内部を埋め込む導電材料と、
前記導電材料が埋め込まれた以外の前記貫通孔の内部を埋め込む絶縁材料と
を備えたことを特徴とする配線基板。
【請求項２】
前記貫通孔に埋め込まれた導電材料の一端に形成されたもので前記多孔質金属酸化膜の表面側に形成された第１電極と、
前記導電材料の他端に接続されたもので前記多孔質金属酸化膜の裏面側に形成された第２電極と
を備えたことを特徴とする請求項１記載の配線基板。
【請求項３】
前記多孔質金属酸化膜は陽極酸化により形成されたものからなる
ことを特徴とする請求項１記載の配線基板。
【請求項４】
前記第１電極と前記第２電極とは複数の貫通孔に埋め込まれた導電材料により接続されている
ことを特徴とする請求項１記載の配線基板。
【請求項５】
電極膜が形成された基板を用いて陽極酸化を行って前記電極膜上に多孔質金属酸化膜を形成する工程と、
前記多孔質金属酸化膜に形成された孔の底部に存在する金属酸化膜を除去して前記多孔質金属酸化膜を貫通する貫通孔形成する工程と、
前記多孔質金属酸化膜表面の第１電極を形成する位置にマスクを形成して、前記マスクに被覆されていない部分の前記貫通孔に絶縁材料を埋め込む工程と、
前記マスクを除去した後に前記マスクに被覆されていた貫通孔に導電材料を埋め込む工程と
を備えたことを特徴とする配線基板の製造方法。
【請求項６】
前記多孔質金属酸化膜表面に、前記貫通孔に埋め込んだ導電材料に接続する第１電極を形成する工程と、
前記電極膜および前記基板を前記多孔質金属酸化膜から剥離する工程と、
前記多孔質金属酸化膜裏面に、前記貫通孔に埋め込んだ導電材料に接続する第２電極を形成する工程と、
を備えたことを特徴とする請求項５記載の配線基板の製造方法。
【請求項７】
複数の貫通孔に埋め込まれた導電材料により前記第１電極と前記第２電極とを接続する
ことを特徴とする請求項５記載の配線基板の製造方法。
【請求項８】
配線基板と、
前記配線基板に実装された半導体チップと
からなる半導体装置であって、
前記配線基板は、
貫通孔が多数形成されている多孔質金属酸化膜からなる基板と、
前記基板の電極が配置される位置に形成されている貫通孔の内部を埋め込む導電材料と、
前記導電材料が埋め込まれた以外の前記貫通孔の内部を埋め込む絶縁材料と
を備えたことを特徴とする半導体装置。
【請求項９】
前記貫通孔に埋め込まれた導電材料の一端に形成されたもので前記多孔質金属酸化膜の表面側に形成された第１電極と、
前記導電材料の他端に接続されたもので前記多孔質金属酸化膜の裏面側に形成された第２電極と
を備えたことを特徴とする請求項８記載の半導体装置。
【請求項１０】
前記第１電極と前記第２電極とは複数の貫通孔に埋め込まれた導電材料により接続されている
ことを特徴とする請求項８記載の半導体装置。
【発明の詳細な説明】
【０００１】
【発明の属する技術分野】
本発明は、配線基板およびその製造方法およびその配線基板を用いた半導体装置に関し、詳しくは陽極酸化により形成される多孔質金属酸化物膜を用いた配線基板およびその製造方法およびその配線基板を用いた半導体装置に関する。
【０００２】
【従来の技術】
ビルドアップ配線基板と呼ばれる配線基板がある。この配線基板は、そのコア層に形成されたスルーホールにより、配線基板の表面および裏面に形成された配線を接続している。
【０００３】
超高密度３次元ＬＳＩ積層実装技術の開発においては、シリコンウエハにスルーホールを形成して、銅めっき法によりスルーホールの埋め込みを行っている。さらにウエハを薄膜化するために裏面研削を行って、研削後に基板の裏面のシリコンエッチングを行い、スルーホールに埋め込んだ銅の頭出しを行っている（例えば、非特許文献１参照。）。
【０００４】
また、陽極酸化膜を形成し、めっき法によってその陽極酸化膜に形成された多数の孔に金属を埋め込むことが開示されている。この技術では、めっき法によって孔内に金属を埋め込むため、全ての孔にめっきが形成され、金属が埋め込まれることになる。そのため、陽極酸化膜の表面側と裏面側とを孔に埋め込まれた金属により導通を図る場合、隣接する電極が表面側と裏面側とでずれて形成された場合等には、不必要な短絡を起こす可能性がある（例えば、特許文献１参照。）。また、特定領域だけめっきをする方法としては、めっき液を特定領域のみに供給する方法や対向電極を予めパターニングしておく方法が提案されている（例えば、特許文献２参照。）。
【０００５】
【特許文献１】
特開２００１−２０７２８８号公報（第３−５頁、図１，２，８）
【特許文献２】
特開２００１−２０７２８８号公報（第３頁、段落番号００１４）
【非特許文献１】
盆子原学著「今後の実装技術の展開ＩＩ−ＡＳＥＴの活動と今後の課題について」エレクトロニクス実装学会誌、第４巻、第３号、２００１年、Ｐ．１８５−１９１
【０００６】
【発明が解決しようとする課題】
しかしながら、ビルドアップ配線基板は、配線のラインアンドスペースを小さくすることができないこと、樹脂基板のため熱膨張率がシリコンと大きく異なること、配線基板の平坦性がよくないこと等に問題点がある。また、シリコンチップのバンプ径が小さくなった場合（例えば４０μｍ以下）、基板の配線ルールではシリコンチップをフリップチップ実装することは困難になる。接続したとしても熱膨張率がシリコンチップとは異なるので、リフロー時に応力がバンプにかかり、接続信頼性が低下する。さらにバンプ径が小さくなるとバンプ高さも小さくなり、基板の平坦性が接続信頼性に大きく影響してくる。すなわち、基板のランドの高さばらつきをバンプが吸収できなくなることがある。
【０００７】
また、シリコンウエハにスルーホールを形成して、銅めっき法によりスルーホールの埋め込みを行う方法では、一つのスルーホールに対して、一つのランドのため、スルーホールの埋め込みを含め、穴加工などのプロセスには高歩留まりが要求される。さらにウエハを薄膜化するために裏面研削をして、研削後に基板の裏面パターニングを行っている。したがって、このプロセスではウエハ裏面の研削をしないとウエハを薄膜にすることはできない。ウエハを薄膜化するため、ウエハ裏面研削によってウエハの大部分は捨てることになり、材料のむだが多い。また、シリコン基板の場合には、厚い基板に対して穴を開けなければならず、しかも加工が難しくて時間を要するアスペクト比の高い穴を形成する必要である。
【０００８】
さらに陽極酸化膜を用いる方法では、めっき液を特定領域だけに、特許文献１に記載された液滴吐出方法で供給して、めっきを成長させることは、多数の孔に対して均一に金属を埋め込むことが難しく、実現困難である。また、対向電極と絶縁部分とが予めパターニングされていると、絶縁部分は多孔質膜が成長しないので、陽極酸化膜の膜厚の均一性が落ち、電極のパターニングが困難になる。
【０００９】
【課題を解決するための手段】
本発明は、上記課題を解決するためになされた配線基板およびその製造方法および半導体装置である。
【００１０】
本発明の配線基板は、貫通孔が多数形成されている多孔質金属酸化膜からなる基板と、前記基板の電極が配置される位置に形成されている貫通孔の内部を埋め込む導電材料と、前記導電材料が埋め込まれた以外の前記貫通孔の内部を埋め込む絶縁材料とを備えたものであり、前記貫通孔に埋め込まれた導電材料の一端に形成されたもので前記多孔質金属酸化膜の表面側に形成された第１電極と、前記導電材料の他端に接続されたもので前記多孔質金属酸化膜の裏面側に形成された第２電極とを備えているものであってよい。また、上記多孔質金属酸化膜は陽極酸化法により形成されたものからなる。さらに前記第１電極と前記第２電極とは複数の貫通孔に埋め込まれた導電材料により接続されている。
【００１１】
上記配線基板では、多孔質金属酸化膜からなる基板に形成されている貫通孔のうち、電極が形成される貫通孔内部を導電材料が埋め込まれ、それ以外の貫通孔内部に絶縁材料が埋め込まれていることから、電極が形成される必要最小限の領域のみに配線基板の表面と裏面とを導通させることができる。このため、不必要な短絡は起こらない。また、上記多孔質金属酸化膜は陽極酸化法により形成されたものを用いることにより、すなわち、自己形成された孔を有する多孔質金属酸化膜を用いることにより、多孔質金属酸化膜を成膜するプロセス以外に新たに貫通孔を形成するプロセスを必要としないで配線基板を形成することが可能になっている。また、多孔質金属酸化膜に形成された貫通孔を利用することから、第１，第２電極は、複数の貫通孔に埋め込まれた導電材料が接続することになり、電極接続の信頼性が向上される。
【００１２】
本発明の配線基板の製造方法は、電極膜が形成された基板を用いて陽極酸化を行って前記電極膜上に多孔質金属酸化膜を形成する工程と、前記多孔質金属酸化膜に形成された孔の底部に存在する金属酸化膜を除去して前記多孔質金属酸化膜を貫通する貫通孔形成する工程と、前記多孔質金属酸化膜表面の第１電極を形成する位置にマスクを形成して、前記マスクに被覆されていない部分の前記貫通孔に絶縁材料を埋め込む工程と、前記マスクを除去した後に前記マスクに被覆されていた貫通孔に導電材料を埋め込む工程とを備えている。
【００１３】
上記配線基板の製造方法では、陽極酸化法により貫通孔が自己形成された多孔質金属酸化膜を配線基板とすることにより、配線基板に対して新たに貫通孔を形成するプロセスを必要としない。また多孔質金属酸化膜表面の第１電極を形成する位置にマスクを形成して、マスクに被覆されていない部分の貫通孔に絶縁材料を埋め込む工程と、マスクを除去した後にマスクに被覆されていた貫通孔に導電材料を埋め込む工程を備えていることから、電極が形成される必要最小限の領域のみに配線基板の表面と裏面とを導通させるための導電材料を埋め込むことができる。このため、配線基板の必要な部分のみ、配線基板の表面と裏面とが導通されるので、不必要な短絡は起こらない。また、多孔質金属酸化膜に形成された貫通孔を利用することから、一つの電極に複数の貫通孔に埋め込まれた導電材料が接続することになり、電極接続の信頼性が向上される。
【００１４】
本発明の半導体装置は、配線基板と、前記配線基板に実装された半導体チップとからなる半導体装置であって、前記配線基板は、貫通孔が多数形成されている多孔質金属酸化膜からなる基板と、前記基板の電極が配置される位置に形成されている貫通孔の内部を埋め込む導電材料と、前記導電材料が埋め込まれた以外の前記貫通孔の内部を埋め込む絶縁材料とを備えたものであり、前記貫通孔に埋め込まれた導電材料の一端に形成されたもので前記多孔質金属酸化膜の表面側に形成された第１電極と、前記導電材料の他端に接続されたもので前記多孔質金属酸化膜の裏面側に形成された第２電極とを備えているものであってよい。
【００１５】
上記半導体装置では、本願発明の配線基板を用いて半導体チップが実装されることから、信頼性の高い実装が実現される。
【００１６】
【発明の実施の形態】
本発明の配線基板に係る一実施の形態を、図１によって説明する。図１では、（１）は斜視図、（２）はＡ−Ａ線部分拡大断面図、（３）はＢ部拡大図、（４）はＣ部拡大図を示す。
【００１７】
図１に示すように、配線基板１０は、主としてコア材に陽極酸化によって形成された多孔質金属酸化膜１１が用いられる。この多孔質金属酸化膜１１は、電気的絶縁性を有しており、例えば陽極酸化法により形成された多孔質酸化アルミニウムからなる。この多孔質金属酸化膜１１に形成された貫通孔１２は、例えば、孔径が約２００ｎｍ、ピッチが約４００ｎｍで形成されている。この多孔質金属酸化膜１１のうち、多孔質金属酸化膜１１の表面側と裏面側とを導通させる領域の貫通孔１２１には導電材料１３が埋め込まれている。この導電材料１３は、例えば銅、銀、金、アルミニウム等の導電性材料で形成されている。それ以外の領域の貫通孔１２２には絶縁材料１４が埋め込まれている。この絶縁材料１４は、例えば、酸化シリコンもしくは有機絶縁材料で形成されている。この有機絶縁材料としては、絶縁性を有する樹脂であれば如何なる樹脂であってもよく、既知の有機絶縁材料を用いることができ、例えばポリイミド、ポリアミド、エポキシ樹脂、フェノール樹脂、フッ素系樹脂等を用いることができる。
【００１８】
さらに、上記多孔質金属酸化膜１１の表面側における上記導電材料１３が埋め込まれた領域上には第１電極１５が形成されている。この第１電極１５は、銅、アルミニウム、金等の一般的な金属電極材料を用いることができる。また、上記多孔質金属酸化膜１１の裏面側における上記導電材料１３が埋め込まれた領域上には第２電極１６が形成されている。この第２電極１６は、上記第１電極１５と同様に、銅、アルミニウム、金等の一般的な金属電極材料を用いることができる。
【００１９】
上記配線基板１０では、多孔質金属酸化膜１１からなる基板に形成されている貫通孔１２のうち、電極が形成される貫通孔１２内部を導電材料１３が埋め込まれ、それ以外の貫通孔１２内部に絶縁材料１４が埋め込まれていることから、電極が形成される必要最小限の領域のみに配線基板１０の表面と裏面とを導通させることができる。このため、不必要な短絡は起こらない。また、上記多孔質金属酸化膜１１は陽極酸化法により形成されたものを用いることにより、すなわち、自己整合的にスルーホールが形成された多孔質金属酸化膜を用いることにより、多孔質金属酸化膜１１を成膜するプロセス以外に新たに貫通孔１２を形成するプロセスを必要としないで配線基板１０を形成することが可能になっている。また、多孔質金属酸化膜１１に形成された貫通孔１２を利用することから、第１，第２電極１５、１６は、複数の貫通孔１２に埋め込まれた導電材料１３が接続することになり、電極接続の信頼性が向上される。さらに、多孔質金属酸化膜１１を酸化アルミニウム（線膨張率：約７×１０−６／Ｋ）で形成した場合、従来の有機基板（例えばガラスエポキシ基板（線膨張率：約１２〜２０×１０−６／Ｋ））よりもシリコンチップのシリコン（線膨張率：４．１５×１０−６／Ｋ）に近い線膨張率となるので、熱歪の影響を受けにくくなる。
【００２０】
次に、本発明の配線基板の製造方法に係る一実施の形態を、図２の概略構成断面図によって説明する。
【００２１】
図２（１）に示すように、スパッタリング等の電極材料を成膜できる成膜技術を用いて基板２１上に電極層２２を形成する。この基板２１には、例えばガラス基板を用いることができ、上記電極層２２には、アルミニウムを用いることができる。上記電極層２２の成膜方法としては、アルミニウム膜を成膜できれば如何なる方法も用いることができ、ここでは一例としてスパッタリング法を用いる。もしくは、上記基板２１と電極層２２とを兼ねたアルミニウム板を用いることも可能である。
【００２２】
次いで、電極層２２表面を洗浄した後、陽極酸化法によって、電極層２２上に多孔質金属酸化膜１１を形成する。陽極酸化法の陽極酸化電解液としては、シュウ酸、硫酸、スルファミン酸、リン酸等の無機酸の水溶液や、マロン酸、コハク酸などの有機酸の水溶液を用いることができ、溶媒としては、エチレングリコール、グリセリンなどの多価アルコールを用いることができる。この陽極酸化法では、電極層２２を陽極酸化電解液に浸漬し、電極層２２を陽極とし、電極層２２に対向する白金電極を陰極として通電し、電極層２２表面に陽極酸化層として多孔質金属酸化膜１１を形成する。
【００２３】
その後、電極層２２を陽極酸化電解液（図示せず）に浸漬し、パルス電圧を印加し、多数の孔１２０の下部に形成されている陽極酸化膜を除去する、その結果、図２（２）に示すように、底部に電極層２２が露出された多数の貫通孔１２が形成される。また、多孔質金属酸化膜１１に形成された貫通孔１２の径を広げることも好ましい。これにより、電解めっき時に、多数の貫通孔１２中に金属を容易に成長させることが可能となる。
【００２４】
次に、図２（３）に示すように、多孔質金属酸化膜１１表面にレジスト膜４１を形成した後、既知のリソグラフィー技術によってレジスト膜４１をパターニングして、貫通孔１２の導通部Ｅとなる領域上にレジスト膜４１を残す。その後、開放されている貫通孔１２（１２２）の内部に絶縁材料１４を埋め込む。この絶縁材料１４は、例えば、酸化シリコンもしくは有機絶縁材料で形成されている。この有機絶縁材料としては、絶縁性を有する樹脂であれば如何なる樹脂であってもよく、既知の有機絶縁材料を用いることができ、例えばポリイミド、ポリアミド、エポキシ樹脂、フェノール樹脂、フッ素系樹脂等を用いることができる。または、酸化シリコン系材料であれば、ＳＯＧ（Ｓｐｉｎ  ｏｎ  ｇｌａｓｓ）を用いることができる。
【００２５】
上記絶縁材料１４の埋め込み方法としては、毛細管現象を利用して、貫通孔１２内部に埋め込む。すなわち、粘度の低いものは、毛細管現象により貫通孔１２内部に入り込む性質を利用している。特にこの方法は粘度の低い材料に有効であり、ほとんどの樹脂材料に適用できる。また粘度の高い材料の場合には脱泡処理を行うことによって貫通孔１２内のボイドを無くすことも有用である。
【００２６】
次に、レジスト膜４１を剥離する。その結果、図２（４）に示すように、導通部Ｅの貫通孔１２（１２１）が露出される。
【００２７】
次に、図２（５）に示すように、電解めっきにより、導通部となる貫通孔１２（１２１）に導電材料１３を埋め込む。この導電材料１３は、例えば銅、銀、金、アルミニウム等の導電性材料を用いることができる。
【００２８】
次に、図２（６）に示すように、上記多孔質金属酸化膜１１の表面側における上記導電材料１３が埋め込まれた領域に第１電極１５を形成する。例えば、既知の金属成膜技術により、上記多孔質金属酸化膜１１表面に第１電極形成膜を成膜した後、通常のリソグラフィー技術およびエッチング技術により第１電極形成膜をパターニングして、第１電極１５を得る。この第１電極１５は、銅、アルミニウム、金等の一般的な金属電極材料を用いることができる。
【００２９】
次に、図２（７）に示すように、電解液中で、前記図２（１）によって説明した陽極酸化とは逆電位を印加する。すなわち、電極層２２を陰極とし、電極層２２に対向する白金電極を陽極として電位をかける。これによって、電極層２２が溶解し、多孔質金属酸化膜１１から電極層２２が基板２１とともに剥離される。
【００３０】
その後、図２（８）に示すように、上記多孔質金属酸化膜１１の裏面側における上記導電材料１３が埋め込まれた領域に第２電極１６を形成する。例えば、既知の金属成膜技術により、上記多孔質金属酸化膜１１裏面に第２電極形成膜を成膜した後、通常のリソグラフィー技術およびエッチング技術により第２電極形成膜をパターニングして、第２電極１６を得る。この第２電極１６は、銅、アルミニウム、金等の一般的な金属電極材料を用いることができる。このようにして、配線基板１０が形成される。
【００３１】
上記製造方法では、貫通孔１２内に絶縁材料１４を埋め込んでから導電材料１３を埋め込んだが、逆に導電材料１３を埋め込んでから絶縁材料１４を埋め込んでもよい。この場合には、導電材料を埋め込む領域以外はマスクを形成しておき、めっきが形成されていない貫通孔１２に導電材料１３を埋め込む。その後マスクを除去した後、その他の貫通孔１２に絶縁材料１４を埋め込めばよい。
【００３２】
上記配線基板の製造方法では、陽極酸化法により自己整合的に貫通孔１２が形成される多孔質金属酸化膜１１を配線基板１０とすることにより、配線基板１０に対して新たに貫通孔１２を形成するプロセスを必要としない。また多孔質金属酸化膜１１表面の第１電極１５を形成する位置にマスクとなるレジスト膜４１を形成して、レジスト膜４１に被覆されていない部分の貫通孔１２に絶縁材料１４を埋め込む工程と、レジスト膜４１を除去した後にレジスト膜４１に被覆されていた貫通孔１２に導電材料１３を埋め込む工程を備えていることから、第１、第２電極１５、１６が形成される必要最小限の領域のみに配線基板１０の表面と裏面とを導通させるための導電材料１３を埋め込むことができる。このため、配線基板１０の必要な部分のみ、配線基板１０の表面と裏面とが導通されるので、不必要な短絡は起こらない。また、多孔質金属酸化膜１１に形成された貫通孔１２を利用することから、第１、第２電極１５、１６に複数の貫通孔１２に埋め込まれた導電材料１３が接続することになり、電極接続の信頼性が向上される。さらに、多孔質金属酸化膜１１を酸化アルミニウム（線膨張率：約７×１０−６／Ｋ）で形成した場合、従来の有機基板（例えばガラスエポキシ基板（線膨張率：約１２〜２０×１０−６／Ｋ））よりもシリコンチップのシリコン（線膨張率：４．１５×１０−６／Ｋ）に近い線膨張率となるので、熱歪の影響を受けにくくなる。また、配線基板は矩形が一般的であるが、従来技術のシリコン基板を持ちル場合には円形のシリコンウエハを加工することになるので、周辺部に配線基板を製造することができない。一方、本願発明の陽極酸化膜を用いる製造方法では、矩形の基板状態で製造できるので、シリコン基板を用いる場合と比較して無駄が少なくなる。
【００３３】
次に、本発明の半導体装置に係る一実施の形態を、図３の概略構成断面図によって説明する。図面では、上記配線基板を用いて半導体チップを実装した一例として、配線基板に半導体チップをフリップチップ実装し、セラミックスケールパッケージ（ＣＳＰ）化するものを示す。
【００３４】
図３に示すように、配線基板１０の表面側には、層間絶縁膜３１が形成されている。この層間絶縁膜３１には各第１電極１５に通じるビアホール３２が形成されている。同様に、配線基板１０の裏面側には、層間絶縁膜３３が形成されている。この層間絶縁膜３３には各第２電極１６に通じるビアホール３４が形成されている。上記層間絶縁膜３１、３３には、例えば酸化シリコン（ＳｉＯ２  ）膜、感光性ポリイミド等の樹脂絶縁膜を用いることができる。上記ビアホール３２を通じて第１電極１５に接続する電極（もしくは配線）３５が形成されているとともに、上記ビアホール３４を通じて第２電極１６に接続する配線（もしくは電極）３６が形成されている。
【００３５】
半導体チップ５０をマウントする電極（ランドもしくはパッドともいう）３５には、はんだバンプ３７が設けられている。そして、このはんだバンプ３７に半導体チップ５０に設けられた電極５１を対向接続させて、半導体チップ５０がフリップチップ実装されている。なお、必要に応じて、半導体チップ５０をマウントするランド（もしくはパッド）に対して無電解めっきを行い、はんだプリコートを行ってもよく、または、無電解めっきまでの配線にしてもよい。
【００３６】
また、配線基板１０の裏面側には、上記配線（電極）３６に接続するマザー基板接続用のはんだボール３８が形成されている。
【００３７】
上記半導体装置では、本願発明の配線基板１０を用いて半導体チップ５０が実装されることから、信頼性の高い実装が実現される。
【００３８】
次に、上記半導体装置の製造方法の一例を、図４、図５の概略構成断面図によって説明する。
【００３９】
図４（１）に示すように、前記図１によって説明したと同様の配線基板１０を用意する。
【００４０】
図４（２）に示すように、配線基板１０の表面に第１電極１５を被覆する層間絶縁膜３１を形成するとともに、配線基板１０の裏面に第２電極１６を被覆する層間絶縁膜３３を形成する。この層間絶縁膜３１、３３は、例えば酸化シリコンからなり、例えば化学的気相成長法によって成膜される。この層間絶縁膜３１、３３は酸化シリコンに限定されることは無く、例えば絶縁性を有する有機材料を用いることができる。例えば感光性ポリイミドを用いることもできる。感光性ポリイミドの場合には、例えば真空ラミネータなどを用いて、配線基板１０に貼り付けて形成することもできる。
【００４１】
図４（３）に示すように、上記層間絶縁膜３１に第１電極１５に通じるビアホール３２を形成するとともに、上記層間絶縁膜３３に第２電極１６に通じるビアホール３４を形成する。上記層間絶縁膜３１、３３が非感光性材料からなる場合には、ビアホールを形成するためのレジストマスクを形成した後、エッチングにより層間絶縁膜３１、３３にビアホール３２、３４を形成する。その後レジストマスクは除去する。層間絶縁膜３１、３３が感光性材料の場合には、層間絶縁膜に直接露光を行い、現像を行って、ビアホール３２、３４を完成させる。
【００４２】
図４（４）に示すように、第１電極１５および第２電極１６に接続する配線（もしくは電極）３５、３６をそれぞれに形成する。電極３５の形成は、通常の配線形成技術による。例えばスパッタリング法やめっき技術により層間絶縁膜３１上に配線形成膜を成膜した後、通常のリソグラフィー技術とエッチング技術により配線形成膜をエッチング加工して配線３５を得ればよい。同様にして、配線３６の形成は、通常の配線形成技術による。例えばスパッタリング法やめっき技術により層間絶縁膜３３上に配線形成膜を形成した後、通常のリソグラフィー技術とエッチング技術により配線形成膜をエッチング加工して配線３６を得ればよい。
【００４３】
図５（５）に示すように、半導体チップをマウントする電極（ランドもしくはパッドともいう）３５には、はんだバンプ３７を設けても良い。図面では、はんだバンプ３７を設けた例を示した。なお、必要に応じて、半導体チップをマウントするランド（もしくはパッド）に対して無電解めっきを行い、はんだプリコートを行ってもよく、または、無電解めっきまでの配線にしてもよい。
【００４４】
図５（６）に示すように、そして、このはんだバンプ３７に半導体チップ５０に設けられた電極５１を対向接続させて、半導体チップ５０がフリップチップ実装されている。そして、半導体チップ５０と配線基板１０との間に封止材５３を封入して封止する。この封止材５３は、半導体チップ５０を接続する前に、配線基板１０に塗布しておき、その後、半導体チップ５０を実装してもよい。
【００４５】
次に、図５（７）に示すように、配線基板１０の裏面側に、上記配線（電極）３６に接続するマザー基板接続用のはんだボール３８を形成する。このはんだボール３８は、例えば、はんだボールをボールマウンターでマウントする、もしくは、はんだペーストを印刷で塗布してからリフローすることで形成される。
【００４６】
【発明の効果】
以上、説明したように本発明の配線基板によれば、多孔質金属酸化膜からなる基板に形成されている貫通孔のうち、電極が形成される貫通孔内部を導電材料が埋め込まれ、それ以外の貫通孔内部に絶縁材料が埋め込まれているので、電極が形成される必要最小限の領域のみに配線基板の表面と裏面とを導通させることができる。このため、不必要な短絡は起こらない。また、上記多孔質金属酸化膜は陽極酸化法により形成されたものを用いることにより、すなわち、自己形成された多孔質金属酸化膜を用いることにより、多孔質金属酸化膜を成膜するプロセス以外に新たに貫通孔を形成するプロセスを必要としないで配線基板を形成することができる。また、多孔質金属酸化膜に形成された貫通孔を利用することから、第１，第２電極は、複数の貫通孔に埋め込まれた導電材料が接続することになり、電極接続の信頼性が向上できる。
【００４７】
本発明の配線基板の製造方法によれば、陽極酸化法により貫通孔が自己形成された多孔質金属酸化膜を配線基板とすることから、配線基板に対して新たに貫通孔を形成するプロセスを必要としない。また多孔質金属酸化膜表面の第１電極を形成する位置にマスクを形成して、マスクに被覆されていない部分の貫通孔に絶縁材料を埋め込む工程と、マスクを除去した後にマスクに被覆されていた貫通孔に導電材料を埋め込む工程を備えていることから、電極が形成される必要最小限の領域のみに配線基板の表面と裏面とを導通させるための導電材料を埋め込むことができる。このため、配線基板の必要な部分のみ、配線基板の表面と裏面とが導通されるので、不必要な短絡は起こらない。また、多孔質金属酸化膜に形成された貫通孔を利用することから、一つの電極に複数の貫通孔に埋め込まれた導電材料が接続することになり、電極接続の信頼性が向上できる。
【００４８】
本発明の半導体装置によれば、本願発明の配線基板を用いて半導体チップが実装されることから、信頼性の高い実装が実現される。
【図面の簡単な説明】
【図１】本発明の配線基板に係る一実施の形態を示す概略構成断面図である。
【図２】本発明の配線基板の製造方法に係る一実施の形態を示す概略構成断面図である。
【図３】本発明の半導体装置に係る一実施の形態を示す概略構成断面図である。
【図４】本発明の半導体装置の製造方法に係る一例を示す概略構成断面図である。
【図５】本発明の半導体装置の製造方法に係る一例を示す概略構成断面図である。
【符号の説明】
１０…配線基板、１１…多孔質金属酸化膜、１２…貫通孔、１３…導電材料、１４…絶縁材料
【図１】
2004273480.tif 000003
【図２】
2004273480.tif 000004
【図３】
2004273480.tif 000005
【図４】
2004273480.tif 000006
【図５】
2004273480.tif 000007